Brevet FR3076763A1 — publié le 20190719

DOMAINE TECHNIQUE GENERAL L'invention concerne un procédé de fabrication d'un segment de moule en aluminium pour la cuisson et la vulcanisation d'un pneumatique. ETAT DE L'ART Un moule de cuisson et de vulcanisation d'un pneumatique présente classiquement une forme annulaire et sa paroi intérieure est munie d'éléments saillants, dits "lamelles", qui permettent de former les rainures de la bande de roulement du pneumatique. Un tel moule sera décrit plus en détails ultérieurement. Ces lamelles sont par exemple réalisées en acier nnaraging. Une possibilité de les fabriquer est la "fusion sélective par laser". Pour mémoire, on rappelle que la "fusion sélective par laser" est un procédé de fabrication additive, qui consiste à faire fondre et à souder ensemble 15 de fines couches de poudres métalliques, par balayage à l'aide d'un faisceau laser, afin d'obtenir une pièce. Un tel procédé présente l'inconvénient de générer un état de surface grossier de la pièce produite. Cet état de surface peut favoriser la formation de points de faiblesse, autrement dit des points d'amorce de fissures, 20 à partir desquels les fissures se propagent plus vite. Ceci entraîne une diminution de la durée de vie en fatigue. D'autre part, lors de la mise oeuvre de ce procédé pour la fabrication de pièces en acier nnaraging, (par exemple les lamelles précitées), des nnini-trempes se trouvent réalisées, par augmentation de la température lors 25 de la fusion laser, suivie du refroidissement rapide. Ces nnini-trempes ne permettent pas de créer un réseau cristallin clairement défini avec des précipités, c'est à dire une structure de matériau homogène et bien organisée, mais aboutissent au contraire à un état hydride hétérogène avec des ségrégations d'éléments chimiques, c'est-à-dire un appauvrissement et une accumulation 30 locale d'éléments chimiques. Lors de la fabrication d'un moule de cuisson et de vulcanisation de pneumatiques, un procédé utilisable consiste à fabriquer une première matrice comprenant les sillons de la bande de roulement du futur pneumatique, puis à 2 partir de cette première matrice, à fabriquer un moule de forme inverse en matériau souple (par exemple en silastène), puis à partir de ce moule, une seconde matrice en matériau friable correspondant au profil de pneumatique et enfin à partir de cette seconde matrice, le moule définitif. 5 Ce moule définitif est obtenu en coulant de l'aluminium autour de lamelles en acier nnaraging obtenues par le procédé précité de fusion sélective par laser, ces lamelles étant conformées pour épouser la forme des rainures de la bande de roulement. La coulée de l'aluminium autour de ces lamelles provoque une nouvelle montée en température de celles-ci et vient amplifier les 10 ségrégations d'éléments chimiques. La microstructure non homogène et ces ségrégations rendent la lamelle en acier nnaraging fragile et cassante, avec notamment une chute de l'allongement du matériau, rendant celui-ci peu résistant, après le passage de la zone de déformation élastique. La durée de vie en fatigue s'en trouve également diminuée. Ceci peut provoquer la casse des lamelles pendant l'utilisation des moules pour la fabrication des pneumatiques. On connait déjà d'après le site www.aircraftnnaterials.conn/datainickel/C300.htnnl, un procédé de traitement thermique d'un acier nnaraging, qui consiste à le chauffer jusqu'à une température de 816°C, puis à faire diminuer la température jusqu'à réaliser un revenu à une température de 482°C pour atteindre un pic de durcissement maximum. Toutefois, un tel traitement a pour effet de rendre l'acier plus fragile encore, ce qui est contraire à l'effet recherché. PRESENTATION DE L'INVENTION L'invention a donc pour but de proposer un procédé de fabrication d'un moule en aluminium pour la cuisson et la vulcanisation d'un pneumatique, qui pallie les inconvénients précités. A cet effet, l'invention concerne le procédé de fabrication d'un segment de moule en aluminium pour la cuisson et la vulcanisation d'un pneumatique, qui comprend les étapes suivantes consistant à - a) fixer au moins une lamelle de formation des sillons de la bande de roulement dudit pneumatique, dans une empreinte en matériau friable, dont la 35 forme est le négatif dudit segment de moule à obtenir, de sorte qu'une partie dite "extérieure" de ladite lamelle soit noyée dans le matériau de l'empreinte et 3 qu'une partie dite "intérieure" de la lamelle fasse saillie depuis cette empreinte, cette lamelle étant réalisée en acier nnaraging et ayant été obtenue par un procédé de fusion sélective par laser, -b) fermer l'empreinte et couler ou injecter dedans de l'aluminium, en 5 enrobant ladite partie intérieure de la lamelle de façon à la fixer, -c) casser ladite empreinte afin d'obtenir ledit segment de moule depuis le fond duquel la partie extérieure de ladite lamelle fait saillie. Conformément à l'invention, ladite lamelle est soumise à un traitement de grenaillage qui consiste à projeter dessus des grains de grenaille, 10 tels que des billes, en un matériau d'une dureté Vickers comprise entre 340 et 500 HV et de dimensions inférieures à 0,3 mm. Grâce à ces caractéristiques de l'invention, les lamelles du moule obtenu présentent une bien meilleure durée de vie en fatigue. Selon d'autres caractéristiques avantageuses et non limitatives de 15 l'invention, prises seules ou en combinaison : - les grains de grenaille sont en acier coulé ou en céramique, telle qu'une céramique comprenant du dioxyde de zirconium, du dioxyde de silicium et de l'alumine ; - les grains de grenaille ont une dimension d'environ 0,1 mm ; 20 - le taux de recouvrement du traitement de grenaillage est compris entre 200% et 600%; - le grenaillage est réalisé sous une pression comprise entre 1,5.105Pa et 3,5. 105Pa ; - l'étape de grenaillage de la lamelle est réalisé avant l'étape a) ; 25 - l'étape de grenaillage de la lamelle est réalisé après l'étape c). PRESENTATION DES FIGURES D'autres caractéristiques et avantages de l'invention apparaîtront de la description qui va maintenant en être faite, en référence aux dessins 30 annexés, qui en représentent, à titre indicatif mais non limitatif, un mode de réalisation possible. Sur ces dessins : - la figure 1 est une vue en perspective d'un exemple de réalisation d'une lamelle en acier nnaraging de formation des sillons de bandes de 35 roulement pour pneumatiques, 4 - la figure 2 est un exemple de réalisation d'un moule de cuisson et de vulcanisation de pneumatiques munis d'au moins une des lamelles précitées, - la figure 3 est une vue en coupe transversale prise selon le plan de coupe passant par la ligne III-III de la figure 1, 5 - les figures 4a et 4b sont des schémas représentant certaines étapes du procédé de fabrication conforme à l'invention, et - la figure 5 est un schéma représentant l'une des étapes du procédé de fabrication conforme à l'invention. 10 DESCRIPTION DETAILLEE Le procédé de fabrication du moule va maintenant être décrit plus en détails. Il consiste à réaliser un moule 1 tel que celui représenté sur la figure 2. Ce moule 1, de forme générale annulaire, se compose de plusieurs 15 segments de moule 10 incurvés, en portion d'anneau et en forme d'arc de cercle, destinés à être rapprochés et assemblés pour former ensemble le moule 1 annulaire. Chaque segment de moule 10 présente sur sa surface intérieure concave 101 plusieurs lamelles 2, conformées de façon à présenter la forme des sillons de la bande de roulement. 20 Plus précisément, en se reportant à la figure 1, on peut voir un exemple de réalisation d'une telle lamelle 2. La lamelle 2 présente une forme ondulée. Elle comprend deux parties, à savoir une partie 21, dite - intérieure », car destinée à être noyée dans l'aluminium qui constitue l'arrière 100 d'un segment de moule 10 et une 25 partie 22, dite - extérieure », car destinée à faire saillie depuis l'arrière du segment de moule, en direction du centre du moule 1. La lamelle 2 présente sur ses deux faces latérales opposées, de grandes ondulations 23 dont la génératrice est perpendiculaire à la base 24 de la partie intérieure 21 (voir également la figure 5). 30 La partie extérieure 22 présente en outre sur ces deux faces latérales opposées, une pluralité de petites ondulations 25 perpendiculaires aux grandes ondulations 23. Sur la vue en coupe de la figure 3, on peut voir que les petites ondulations 25 présentent de faibles dimensions. Ainsi à titre d'exemple 35 purement illustratif et pour l'exemple de lamelle 2 représenté sur les figures, la profondeur P des ondulations est de l'ordre de 0,8 mm, la distance L entre deux 5 creux successifs est égale à 1,65 mm et le rayon R du sommet arrondi d'une ondulation est de l'ordre de 0,41 mm. Ceci montre que les lamelles présentent des zones en creux de petites dimensions, difficiles à atteindre. 5 Les lamelles 2 peuvent bien évidemment présenter d'autres formes en fonction des contours que l'on souhaite donner aux rainures de la bande de roulement du pneumatique. Toutefois, elles présentent très souvent des zones difficiles d'accès, telles que celles décrites ci-dessus. Ladite lamelle 2 est en acier nnaraging, elle a été obtenue par 10 fusion sélective par laser. L' acier nnaraging utilisé est ici de préférence un acier comprenant classiquement un pourcentage de carbone inférieur ou égal à 0.03%, une teneur en nickel comprise entre 17% et 19%, une teneur en cobalt comprise entre 8.5% et 9.5%, une teneur en molybdène comprise entre 4.5% et 5.2%, une teneur en 15 titane comprise entre 0% et 0.8%, une teneur en aluminium comprise entre 0% et 0.15%, une teneur en chrome comprise entre 0% et 0.5%, une teneur en cuivre comprise entre 0% et 0.5%, une teneur en silicium comprise entre 0% et 0.1%, une teneur en manganèse comprise entre 0% et 0.1%, une teneur en soufre comprise entre 0% et 0.01%, une teneur en phosphore comprise entre 0% et 20 0.01%, et le reste de fer, (ces pourcentages étant exprimés en poids par rapport au poids total du produit). Cet acier présente une structure nnartensitique. Cet acier présente les propriétés suivantes après traitement thermique de mise en solution puis vieillissement: dureté Vickers élevée (>550HV), bonnes propriétés en traction (Re>1500MPa, Rnn>1600MPa) et en 25 fatigue, faible coefficient de dilatation thermique inférieur ou égal à 10,2 x 10-6 mim. °c. Lorsque cet acier nnaraging a été obtenu par un procédé de fusion sélective par laser (SLM), c'est-à-dire un procédé de fabrication additive, il présente en outre des propriétés spécifiques brutes de fabrication additive sans 30 post traitement thermique, telles qu'une microstructure très fine (engendré par des gradients thermiques importants liés à ce procédé) qui est bénéfique à certaines propriétés comme la limite d'élasticité (>800MPa), la charge à rupture (>900MPa) et la dureté Vickers (>380HV). Le procédé de fabrication du segment 10 de moule 1 conforme à 35 l'invention va maintenant être décrit plus en détail en liaison avec la figure 4a. 6 Conformément à celui-ci, on fixe au moins une lamelle 2 et de préférence plusieurs lamelles dans une empreinte 3 en matériau friable. L'empreinte 3 comprend généralement plusieurs parties, ici deux, référencées respectivement 31 et 32. 5 Cette empreinte 3 a été obtenue au préalable, par exemple comme décrit précédemment en fabriquant tout d'abord une première matrice ou prototype qui correspond à la forme du pneumatique que l'on souhaite réaliser y compris de ses sillons de la bande de roulement. On moule ensuite sur cette première matrice, une deuxième matrice en un matériau souple, par 10 exemple en silastène. A partir de cette deuxième matrice, on fabrique l'empreinte 3. Celle-ci est réalisée dans un matériau friable, tel que par exemple du plâtre et les différentes lamelles 2 y sont insérées, de façon que leur partie extérieure 22 soit noyée dans la masse du matériau friable et que leur partie intérieure 21 soit 15 saillante. Par ailleurs, dans l'exemple représenté sur la figure 4, la deuxième partie 32 de l'empreinte 3 permet de réaliser l'arrière 100 du segment 10 de moule. Les différentes parties 31, 32 de l'empreinte 3 sont ensuite 20 fermées, comme représenté sur la figure 4b. L'aluminium est alors coulé ou injecté, par exemple au travers d'un ou plusieurs orifices 33. Après refroidissement, les différentes parties de l'empreinte 3 en matériau friable sont cassées, ce qui permet d'obtenir un segment de moule 10, 25 tel que représenté sur la figure 2 et qui comprend donc une partie arrière 100 (ou fond) de laquelle font saillie les parties extérieures 22 des différentes lamelles 2. Les parties intérieures 21 des lamelles 2 sont noyées et donc fixées dans l'aluminium. Conformément à l'invention, les lamelles 2 sont soumises à un 30 traitement de grenaillage connu sous la terminologie anglaise de - shot peening ». Comme représenté sur la figure 5, ce grenaillage est réalisé à l'aide d'un dispositif 4 de projection sous haute pression de grains de grenaille, tels que des billes, qui sont ainsi projetés à grande vitesse sur la surface extérieure de la lamelle 2 et plus particulièrement sur sa partie extérieure 22. Le dispositif 4 est déplacé de façon à traiter toute la surface. 7 Il est possible d'utiliser des dispositifs de projection (de grenaillage) différents selon la géométrie de la pièce à traiter, la qualité recherchée... La propulsion des projectiles peut se faire par exemple à l'aide d'un système à air comprimé, d'une machine à turbine ou d'un système mis en mouvement par ultrasons. De multiples buses pré-disposées aux bons angles d'impacts et à la bonne distance permettent d'optimiser la qualité finale obtenue sur la pièce. Cette projection de grains de grenaille sur la lamelle 2 a pour effet d'améliorer son état de surface. L'impact des graines à haute vitesse y crée des contraintes résiduelles compressives qui permettent d'améliorer significativement la durée de vie en fatigue de ladite lamelle. 5 Cette opération de grenaillage peut être réalisée soit sur la lamelle 2 après sa fabrication et avant qu'elle ne soit insérée dans l'empreinte 3, ce traitement étant réalisé préférentiellement sur la partie extérieure 22. Le grenaillage peut également être effectué une fois le segment de moule 10 terminé et alors que la lamelle 2 est insérée dans ce segment. 10 Des essais ont été réalisés afin de déterminer les meilleures conditions de projection pour obtenir l'effet recherché. Les résultats ont montré qu'il était préférable d'utiliser des grains de dimensions inférieures ou égales à 0,3 mm, de préférence encore de dimensions égales à 0,1nnnn ou voisines de 0,1 mm. S'il s'agit de billes, cette 15 dimension sera le diamètre. De préférence également, ces billes présentent une dureté Vickers comprise entre 340 et 500 HV. De façon avantageuse, ces grains de grenaille sont réalisés en acier coulé, avec ou sans chrome ou encore en céramique, par exemple une céramique à base de dioxyde de zirconium (Zr02,) de dioxyde de silicium (5i02) et d'alumine 20 (A1203). De préférence, le taux de recouvrement, c'est-à-dire le nombre de passes du dispositif 4 est compris entre 200% et 600%, en d'autres termes la projection des grains est réalisée entre deux et six fois sur la même surface. La pression utilisée est avantageusement comprise entre 1,5 bars 25 (1,5.105Pa) et 3,5 bars (3,5.105Pa). Enfin, le dispositif 4 peut être dépassé le long de son axe (en avant et en arrière) de façon à conserver la même distance entre l'extrémité de la buse de projection et la lamelle à traiter. Les observations au microscope électronique montrent également 30 une nette amélioration de l'état de la surface de la lamelle. 8 Des tests complémentaires ont montré un gain sur la durée de vie en fatigue compris entre 75% et 450% pour des pièces ayant subi le procédé conforme à l'invention (grenaillage puis coulée d'aluminium) par rapport à des pièces n'ayant REVENDICATIONS1. Procédé de fabrication d'un segment (10) de moule (1) en aluminium pour la cuisson et la vulcanisation d'un pneumatique, qui comprend les étapes suivantes consistant à : -a) fixer au moins une lamelle (2) de formation des sillons de la bande de roulement dudit pneumatique, dans une empreinte (3, 31, 32) en matériau friable, dont la forme est le négatif dudit segment (10) de moule à obtenir, de sorte qu'une partie (22) dite "extérieure" de ladite lamelle soit noyée dans le matériau de l'empreinte (3, 31, 32) et qu'une partie (21) dite "intérieure" de la lamelle fasse saillie depuis cette empreinte, cette lamelle (2) étant réalisée en acier nnaraging et ayant été obtenue par un procédé de fusion sélective par laser, -b) fermer l'empreinte (3, 31, 32) et couler ou injecter dedans de l'aluminium, en enrobant ladite partie intérieure (21) de la lamelle (2) de façon à la fixer, -c) casser ladite empreinte (3, 31, 32) afin d'obtenir ledit segment (10) de moule depuis le fond (100) duquel la partie extérieure (22) de ladite lamelle fait saillie, caractérisé en ce que ladite lamelle (2) est soumise à un traitement de grenaillage qui consiste à projeter dessus des grains de grenaille, tels que des billes, en un matériau d'une dureté Vickers comprise entre 340 et 500 HV et de dimensions inférieures à 0,3 mm. 2. Procédé de fabrication selon la revendication 1, caractérisé en ce que les grains de grenaille sont en acier coulé ou en céramique, telle qu'une céramique comprenant du dioxyde de zirconium, du dioxyde de silicium et de l'alumine. 3. Procédé de fabrication selon la revendication 1 ou 2, caractérisé en ce que les grains de grenaille ont une dimension d'environ 0,1 mm. 4. Procédé de fabrication selon l'une des revendications précédentes, caractérisé en ce que le taux de recouvrement du traitement de grenaillage est compris entre 200% et 600%. 5. Procédé de fabrication selon l'une des revendications précédentes, caractérisé en ce que le grenaillage est réalisé sous une pression comprise entre 1,5.105Pa et 3,5. 105Pa. 10 6. Procédé de fabrication de fabrication selon l'une des revendications précédentes, caractérisé en ce que l'étape de grenaillage de la lamelle (2) est réalisé avant l'étape a). 7. Procédé de fabrication de fabrication selon l'une des revendications1 à 5, 5 caractérisé en ce que l'étape de grenaillage de la lamelle (2) est réalisé après l'étape c).